(57)【要約】【課題】  高い蛍光強度を有するインクジェット記録用蛍光水性インクを提供する。【解決手段】  インクジェット記録用蛍光水性インクは、水、蛍光染料及びポリオールを含有する。ポリオールは、二つの水酸基の酸素−酸素間の距離が前記蛍光染料の蛍光を呈する骨格長とほぼ同等以上である。蛍光染料がキサンテン骨格を有する場合には、ポリオールとして１，５−ペンタンジオールを用い得る。インクは高い蛍光強度を有する。【選択図】  図１
2005120348.tif 000002
【特許請求の範囲】
【請求項１】
インクジェット記録用蛍光水性インクであって、
蛍光染料と；
ポリオールとを含有し；
前記ポリオールの二つの水酸基の酸素−酸素間の距離が、前記蛍光染料の蛍光を呈する骨
格長とほぼ等しいかそれより長いことを特徴とするインクジェット記録用蛍光水性インク
。
【請求項２】
ポリオールの二つの水酸基の酸素−酸素間の距離が、蛍光染料の蛍光を呈する骨格長の２
倍以下であることを特徴とする請求項１に記載のインクジェット記録用蛍光水性インク。
【請求項３】
ポリオールの炭素数が、８以下であることを特徴とする請求項１〜２のいずれかに記載の
インクジェット記録用蛍光水性インク。
【請求項４】
ポリオールの含有量が、５〜４０重量％であることを特徴とする請求項１〜３のいずれか
に記載のインクジェット記録用蛍光水性インク。
【請求項５】
蛍光染料が、キサンテン骨格を含むことを特徴とする請求項１〜４のいずれかに記載のイ
ンクジェット記録用蛍光水性インク。
【請求項６】
蛍光染料が、Ｃ．Ｉ．アシッドレッド５２、Ｃ．Ｉ．ソルベントレッド４９及びＣ．Ｉ．
ソルベントイエロー９４からなる群から選ばれる少なくとも一種であることを特徴とする
請求項１〜５のいずれかに記載のインクジェット記録用蛍光水性インク。
【請求項７】
ポリオールが、１，３−プロパンジオール、１，４−ブタンジオール、１，５−ペンタン
ジオール、１，６−ヘキサンジオール、１，７−ヘプタンジオール、１，８−オクタンジ
オール、１，２，４−ブタントリオール及び１，２，６−ヘキサントリオールからなる群
から選ばれる少なくとも一種であることを特徴とする請求項１〜６のいずれかに記載のイ
ンクジェット記録用蛍光水性インク。
【請求項８】
ポリオールが、１，５−ペンタンジオール、１，６−ヘキサンジオール及び１，２，６−
ヘキサントリオールからなる群から選ばれる少なくとも一種であることを特徴とする請求
項１〜７のいずれかに記載のインクジェット記録用蛍光水性インク。
【請求項９】
蛍光染料に対するポリオールのモル比が、６以上であることを特徴とする請求項１〜８の
いずれかに記載のインクジェット記録用蛍光水性インク。
【請求項１０】
蛍光染料に対するポリオールのモル比が、２１２以上であることを特徴とする請求項１〜
９のいずれかに記載のインクジェット記録用蛍光水性インク。
【請求項１１】
さらに、水及びグリセリンを含むことを特徴とする請求項１〜１０のいずれかに記載のイ
ンクジェット記録用蛍光水性インク。
【請求項１２】
請求項１〜１０のいずれかに記載のインクジェット記録用蛍光水性インクを含むことを特
徴とするインクカートリッジ。
【発明の詳細な説明】
【技術分野】
【０００１】
本発明は、高い蛍光強度を有するインクジェット記録用蛍光水性インクに関する。さら
に、前記インクジェット記録用蛍光水性インクを含むインクカートリッジに関する。
【背景技術】
【０００２】
インクジェット記録方法は、静電吸引方法、圧電素子等を用いてインクに機械的振動又
は変位を与える方法や、インクを加熱することにより気泡を発生させこのときに発生する
圧力を利用する方法等のインク吐出方法によりインク小滴を形成し、インク小滴の一部又
は全部を紙等の記録媒体に付着させて記録を行う。インクジェット記録方法は、現像・定
着等のプロセスがなく、カラー化が容易であることから、飛躍的に普及している。近年で
は、インクジェットプリンタによる印刷の高精細化及び高速化が急速に進み、さらには、
普通紙に印字可能なカラーインクジェットプリンタ等が主流となってきている。
【０００３】
このような状況下、インクジェット記録用インクに蛍光性を付与し、文字、数字、記号
、バーコード等の情報を記録媒体に記録し、適当な波長の紫外光を照射することで蛍光イ
ンクを発光させることにより、可視情報に加え、蛍光情報を付与するといった研究が進め
られており、例えば、特許文献１には料金別納郵便物の証印の押印のための耐水性水性蛍
光インクが開示されている。蛍光インクには、可視領域に吸収をもたない透明なインクだ
けではなく、可視領域に吸収をもつ有色のインクもある。可視領域に吸収をもつ有色蛍光
インクは、目視でも情報の認識が可能であり、情報の内容によっては読み取り手段を選択
することができるため、インクの汎用性が広がると期待される。
【０００４】
【特許文献１】特開平９−２９１２４６号公報
【発明の開示】
【発明が解決しようとする課題】
【０００５】
しかしながら、一般に蛍光インクは、インク中の蛍光染料濃度が一定量を超えると、励
起された蛍光染料の相互作用により、吸収されたエネルギーが光を放射しない状態に遷移
して非輻射過程を経るために、蛍光強度がかえって減少してしまう濃度消光現象が起こる
ことが知られている。したがって、蛍光染料濃度をいくら調整しても、一定以上の蛍光強
度を有する蛍光インクが得られないという問題があった。
【０００６】
本発明は、上述した問題を解決するためになされたものであり、高い蛍光強度を有する
インクジェット記録用蛍光水性インクを提供することを目的とするものである。
【課題を解決するための手段】
【０００７】
本発明に従えば、インクジェット記録用蛍光水性インクであって、
蛍光染料と；
ポリオールとを含有し；
前記ポリオールの二つの水酸基の酸素−酸素間の距離が、前記蛍光染料の蛍光を呈する骨
格長とほぼ等しいかそれより長いことを特徴とするインクジェット記録用蛍光水性インク
が提供される。本発明のインクジェット記録用蛍光水性インクは、蛍光染料と特定のポリ
オールを組合わせて用いているため、後述する作用に従って蛍光強度を増大させることが
できる。
【０００８】
本発明では、本発明のインクジェット記録用蛍光水性インクを含むことを特徴とするイ
ンクカートリッジもまた提供される。インクカートリッジは、インクを収容する任意の形
状の容器を備える。インクカートリッジは、インクジェットヘッドに搭載されても良く、
インクジェット記録装置の本体ケース内に取り付けられてもよい。後者の場合、インクは
インクカートリッジからフレキシブルチューブ等を介してインクジェットヘッドに供給さ
れる。
【発明の効果】
【０００９】
本発明によれば、高い蛍光強度を有するインクジェット記録用蛍光水性インク及びそれ
を含むインクカートリッジを提供できる。
【発明を実施するための最良の形態】
【００１０】
本発明のインクジェット記録用蛍光水性インクは、蛍光染料とポリオールとを含有する
。上記蛍光染料としては、一定の波長の励起光を吸収して蛍光を発するものであれば特に
限定されない。上記蛍光染料としては、例えば、Ｃ．Ｉ．ベーシックレッド１、２、９、
１２、１３、１４及び１７；Ｃ．Ｉ．ベーシックバイオレット１、３、７、１０、１１：
１及び１４；Ｃ．Ｉ．アシッドレッド５１、５２、８７、９２及び９４；Ｃ．Ｉ．ダイレ
クトイエロー１１、２４、２６、８７、１００、１３２及び１４７；Ｃ．Ｉ．ダイレクト
オレンジ２６、２９、２９：１及び４６；Ｃ．Ｉ．ダイレクトレッド１、１３、１７、２
３９、２４０、２４２及び２５４；Ｃ．Ｉ．ソルベントイエロー４４、８２、９４及び１
１６；Ｃ．Ｉ．ソルベントレッド４３、４４、４５、４８、４９、６０及び７２；Ｃ．Ｉ
．ソルベントブルー５；Ｃ．Ｉ．ソルベントグリーン７等をあげることができる。これら
の蛍光染料は、単独で用いてもよく、２種以上を併用してもよい。
【００１１】
上記蛍光染料の含有量としては、インクジェット記録用蛍光水性インク全量に対して０
．１〜３．０重量％であることが好ましい。０．１重量％未満であると、充分な蛍光強度
が得られないことがあり、３．０重量％を超えると、濃度消光現象が起こり蛍光強度がか
えって低下することがある。より好ましくは０．３〜１．５重量％である。
【００１２】
上記ポリオールとしては、１分子中に２以上の水酸基を有するものであれば特に限定さ
れないが、炭素数が８を超えると水性インクへの溶解性が劣り、充分な蛍光強度向上効果
を発揮できるだけの量をインクジェット記録用蛍光水性インクに含有させることが困難と
なることから、炭素数が８以下のものが好適である。このようなポリオールとしては、例
えば、１，３−プロパンジオール、１，４−ブタンジオール、１，５−ペンタンジオール
、１，６−ヘキサンジオール、１，７−ヘプタンジオール、１，８−オクタンジオール、
１，２，４−ブタントリオール及び１，２，６−ヘキサントリオール等をあげることがで
きる。これらのポリオール類は、単独で用いてもよく、２種以上を併用してもよい。
【００１３】
上記ポリオールとしては、ポリオールの二つの水酸基の酸素−酸素間の距離が上記蛍光
染料の蛍光を呈する骨格長とほぼ等しいかそれより長いポリオールを用いる。ここで、「
ほぼ等しい」とは、ポリオールの二つの水酸基の酸素−酸素間の距離が蛍光染料の蛍光を
呈する骨格長に対して８０％〜１２０％の範囲内であることを意味する。８０％未満であ
ると、後述する作用に従ってポリオールが蛍光染料と環状構造を形成することができなく
なると考えられる。一方、ポリオールの二つの水酸基の酸素−酸素間の距離が上記蛍光染
料の蛍光を呈する骨格長の２００％を超えてもポリオールが蛍光染料と環状構造を形成す
ることができなくなると考えられる。より好ましくは、ポリオールの二つの水酸基の酸素
−酸素間の距離が上記蛍光染料の蛍光を呈する骨格長の９０〜１５０％である。
【００１４】
本発明において、ポリオールの二つの水酸基の酸素−酸素間の距離とは、分子中におけ
る１つの水酸基の酸素原子の中心と他の水酸基の酸素原子の中心間との距離を意味し、例
えば、富士通（株）製のＣｈｅｍ３Ｄ等のソフトウエアを用いて計算することができる。
本明細書で記載したポリオールの二つの水酸基の酸素−酸素間の距離は、富士通（株）製
のＣｈｅｍ３Ｄを用いてポリオールの分子構造を描き、その後、ミニマイズエナジー（エ
ネルギーの最小化）を行ったときの距離で表す。なお、１分子中に３以上の水酸基を有す
る場合には、少なくとも２つの水酸基が上述の要件を満たせばよい。例えば、１，３−プ
ロパンジオールの二つの水酸基の酸素−酸素間の距離は４．８オングストローム；１，４
−ブタンジオールの二つの水酸基の酸素−酸素間の距離は６．２オングストローム；１，
５−ペンタンジオールの二つの水酸基の酸素−酸素間の距離は７．５オングストローム；
１，６−ヘキサンジオールの二つの水酸基の酸素−酸素間の距離は８．７オングストロー
ム；１，７−ヘプタンジオールの二つの水酸基の酸素−酸素間の距離は９．９オングスト
ローム；１，８−オクタンジオールの二つの水酸基の酸素−酸素間の距離は１１．２オン
グストローム；１，２，４−ブタントリオールの１位と４位の二つの水酸基の酸素−酸素
間の距離は５．０オングストローム、２位と４位の二つの水酸基の酸素−酸素間の距離は
２．９オングストローム；１，２，６−ヘキサントリオールの１位と６位の二つの水酸基
の酸素−酸素間の距離は８．７オングストローム、２位と６位の二つの水酸基の酸素−酸
素間の距離は６．６オングストロームとなる。
【００１５】
蛍光染料の蛍光を呈する骨格には、例えば、キサンテン、ナフタレン、アントラセン、
ナフタセン等が含まれる。本明細書において、蛍光染料の蛍光を呈する骨格長とは、蛍光
染料の分子において蛍光を呈する基本となる分子骨格、即ち、修飾等がされている場合に
は、該修飾部分を除いた部分の分子の長さを意味する。例えば、Ｃ．Ｉ．アシッドレッド
５２は、下記式（１）で表される分子構造を有するが、このうち蛍光を呈する基本となる
分子骨格は下記式（２）で表される部分（キサンテン）であることから、Ｃ．Ｉ．アシッ
ドレッド５２の蛍光を呈する骨格長はキサンテン骨格の３位の炭素と６位の炭素間の距離
であり、７．５オングストロームとなる。また、Ｃ．I．ソルベントレッド４９及びＣ．I
．ソルベントイエロー９４等の蛍光を呈する基本となる分子骨格も下記式（２）で表され
るキサンテンである。従って、本発明に基づき、キサンテン骨格を有する蛍光染料と組合
わせて用いることができるポリオールは上記例示した１，５−ペンタンジオール、１，６
−ヘキサンジオール及び１，２，６−ヘキサントリオールなどが好適である。
【００１６】
【化１】
2005120348.tif 000003
【００１７】
本発明者らは、蛍光染料と特定のポリオールとを併用することにより、蛍光インクの蛍
光強度が極めて高くなることを見出した。この理由は、蛍光染料の蛍光を呈する分子骨格
の末端原子、すなわち、キサンテン骨格の場合は、３位の炭素原子と６位の炭素原子とに
ポリオールの水酸基がそれぞれ作用し、蛍光染料とポリオールとで一種の環状構造を構成
し、この環状構造により蛍光染料が励起されやすくなるためと考えられる。
【００１８】
上記のような蛍光染料に対するポリオールの使用量は、蛍光強度を充分高めるために、
蛍光染料に対するポリオールのモル比で６以上が好ましい。蛍光強度増大の効果を得るた
めには、例えば、Ｃ．Ｉ．アシッドレッド５２の場合、モル比は８４以上が一層好ましく
、用いる蛍光染料によっては１００以上、特に２００以上、例えば、Ｃ．Ｉ．ソルベント
レッド４９の場合には２１２以上が一層好ましい。
【００１９】
なお、インクジェット記録用水性インク全量に対する上記ポリオールの含有量は、５〜
４０重量％であることが好ましい。５重量％未満であると、充分な蛍光強度が得られず、
記録後に蛍光強度が低下することがあり、４０重量％を超えると、インク粘度が高くなり
すぎるため好ましくない。
【００２０】
本発明のインクジェット記録用蛍光水性インクは、水を含有し得る。上記水は、一般の
水ではなく、イオン交換水、蒸留水等のカチオン性イオンやアニオン性イオンの含有量の
少ないものが好適に用いられる。上記水の含有量としては、所望するインクの特性、用い
る蛍光染料、ポリオールの種類又は組成等にもよるが、インクジェット記録用蛍光水性イ
ンク全量に対して５０〜７５重量％であることが好ましい。５０重量％未満であると、必
然的に水以外の成分の割合が増加するため、紙へ印字した場合にインクがにじんだり、粘
度が高くなったりするため、ノズルにインクを導入しにくくなることがある。７５重量％
を超えると、揮発成分が蒸発した後のインク粘度が高くなりすぎて不吐出が発生すること
がある。
【００２１】
本発明のインクジェット記録用蛍光水性インクは、さらに、色調調整剤として従来公知
の染料又は顔料を含有してもよい。ただし、染料や顔料の種類、添加量によっては、蛍光
染料の蛍光を阻害して蛍光強度を著しく低下させる場合があることから、蛍光強度に影響
のない種類及び量を選択する必要がある。
【００２２】
本発明のインクジェット記録用蛍光水性インクの基本構成は以上の通りであるが、吐出
安定性、ヘッドやインクカートリッジ材料との適合性、保存安定性、画像保存性、その他
の諸性能向上の目的に応じて、さらに、従来公知の各種湿潤剤、浸透剤、界面活性剤、粘
度調整剤、表面張力調整剤、ｐＨ調整剤、金属防錆剤、比抵抗調整剤、皮膜形成剤、紫外
線吸収剤、酸化防止剤、退色防止剤、防腐防カビ剤等を含有していてもよい。本発明のイ
ンクジェット記録用蛍光水性インクを熱エネルギーの作用によって噴射させるインクジェ
ット方式に適用する場合には、比熱、熱膨張係数、熱伝導率等の熱的な物性値が調整され
てもよい。
【実施例】
【００２３】
以下に実施例をあげて本発明をさらに詳しく説明するが、本発明はこれらの実施例のみ
に限定されるものではない。
＜実施例１〜７＞
蛍光染料として、Ｃ．Ｉ．アシッドレッド５２、Ｃ．Ｉ．ソルベントレッド４９又はＣ
．Ｉ．ソルベントイエロー９４を用いて、表１に示したポリオールを含む組成のインク材
料を攪拌した後、０．２μｍのメンブランフィルターで濾過を行い、インクを調製した。
インク成分のうち，グリセリンは湿潤剤として、トリエチレングリコールモノブチルエー
テル及びジプロピレングリコールプロピルエーテルはそれぞれ浸透剤として用いた。表１
中、各成分の濃度は重量％で示されている。また、Ｌは蛍光染料の蛍光を呈する骨格長を
示し、Ｏ／Ｏはポリオールの二つの水酸基の酸素−酸素間の距離を示す。なお、１，２，
６−へキサントリオールの場合は、１位と６位の二つの水酸基の酸素−酸素間の距離が示
されている。いずれの実施例でも、ポリオールの水酸基の二つの酸素−酸素間の距離が蛍
光染料の蛍光を呈する骨格長とほぼ同じかそれより長かった。
＜比較例１〜４＞
蛍光染料として、Ｃ．Ｉ．アシッドレッド５２又はＣ．Ｉ．ソルベントレッド４９を用
いて、表２に示したポリオールを含む組成のインク材料を攪拌した後、０．２μｍのメン
ブランフィルターで濾過を行い、インクを調製した。インク成分のうち、グリセリン及び
ポリエチレングリコール＃２００はそれぞれ湿潤剤として、トリエチレングリコールモノ
ブチルエーテル及びジプロピレングリコールプロピルエーテルはそれぞれ浸透剤として用
いた。表２中、各成分の濃度は重量％で示されている。Ｌは蛍光染料の蛍光を呈する骨格
長を示し、Ｏ／Ｏはポリオールの二つの水酸基の酸素−酸素間の距離を示す。いずれの比
較例でも、ポリオールの二つの水酸基の酸素−酸素間の距離が蛍光染料の蛍光を呈する骨
格長の８０％よりも短かった。
＜評価＞
実施例１〜７及び比較例１〜４で調整したインクをインクジェットプリンタ（ブラザー
工業（株）製、ＭＦＣ−５１００Ｊ）を用いて、普通紙上に記録した。被覆率１００％部
分を記録サンプルとして、記録１時間後に記録サンプルの蛍光強度を蛍光分光光度計（日
立社製、Ｆ−４５００）を用いてピーク強度を測定した。得られたピーク強度から、蛍光
強度を下記の基準により判定した。なお、蛍光強度測定時の励起光源の波長は２５４ｎｍ
であり、蛍光測定波長は実施例１〜６及び比較例１〜２では６００ｎｍであり、実施例７
及び比較例３〜４では５３０ｎｍであった。
◎：蛍光強度の測定値が４００以上
○：蛍光強度の測定値が２７０以上４００未満
△：蛍光強度の測定値が２００以上２７０未満
×：蛍光強度の測定値が２００未満
なお、測定した蛍光強度の測定値及びその評価を表１及び表２に示す。
【００２４】
【表１】
2005120348.tif 000004
【００２５】
【表２】
2005120348.tif 000005
【００２６】
＜実施例８〜１１＞
実施例１で調製したインクにおいて、インク組成、特にＣ．Ｉ．アシッドレッド５２に
対する１，５−ペンタンジオールの使用量を表３に示すような種々の値に変更して、イン
クを調製した。調製した各インクの蛍光強度を実施例１と同様にして測定し、評価した。
その結果を表３に示す。
【００２７】
【表３】
2005120348.tif 000006
【００２８】
実施例１〜３及び実施例８〜１１は、蛍光染料としてＣ．Ｉ．アシッドレッド５２を使
用している点で共通しており、Ｃ．Ｉ．アシッドレッド５２に対するポリオール（キサン
テン骨格とほぼ同じかそれより長い酸素−酸素間距離を有する）のモル比と、蛍光強度の
測定値との関係を図１にプロットした。モル比６〜８４まではＣ．Ｉ．アシッドレッド５
２に対するポリオールのモル比が増すに従って蛍光強度が高くなるのがわかる。グラフの
形状及び比較例1及び２のインクの蛍光強度の測定値（それぞれ１９０及び２３０）を考
慮すると、モル比が少なくとも６で蛍光強度増大の効果が現れていることが理解され、有
意な最低モル比は６未満であると考えられる。したがって、モル比が６以上であれば蛍光
強度は確実に増大すると言える。また、実施例４〜６及び比較例４は、蛍光染料としてＣ
．Ｉ．ソルベントレッド４９を使用している点で共通しており、Ｃ．Ｉ．ソルベントレッ
ド４９に対するポリオールのモル比と、蛍光強度の測定値との関係を図１にプロットした
。Ｃ．Ｉ．ソルベントレッド４９に対するポリオールのモル比が増すに従って蛍光強度が
高くなるのがわかる。モル比が少なくとも１１２で蛍光強度増大の効果が確実に現れてい
ることがわかる。以上より、Ｃ．Ｉ．アシッドレッド５２ではモル比が８４以上のときに
、Ｃ．Ｉ．ソルベントレッド４９ではモル比が２１２以上のときに最良の評価が得られる
。
【図面の簡単な説明】
【００２９】
【図１】実施例及び比較例で用いた蛍光染料に対するポリオールのモル比と蛍光強度の関係を示すグラフである。
【図１】
2005120348.tif 000007
【手続補正書】
【提出日】平成17年3月16日(2005.3.16)
【手続補正１】
【補正対象書類名】特許請求の範囲
【補正対象項目名】全文
【補正方法】変更
【補正の内容】
【特許請求の範囲】
【請求項１】
蛍光染料と；
ポリオールとを含有し；
前記ポリオールの二つの水酸基の酸素−酸素間の距離が、前記蛍光染料の蛍光を呈する骨格長とほぼ等しいかそれより長いことを特徴とするインクジェット記録用蛍光水性インク。
【請求項２】
前記ポリオールの二つの水酸基の酸素−酸素間の距離が、前記蛍光染料の蛍光を呈する骨格長の２倍以下であることを特徴とする請求項１に記載のインクジェット記録用蛍光水性インク。
【請求項３】
前記ポリオールの炭素数が、８以下であることを特徴とする請求項１〜２のいずれかに記載のインクジェット記録用蛍光水性インク。
【請求項４】
前記ポリオールの含有量が、５〜４０重量％であることを特徴とする請求項１〜３のいずれかに記載のインクジェット記録用蛍光水性インク。
【請求項５】
前記蛍光染料が、キサンテン骨格を含むことを特徴とする請求項１〜４のいずれかに記載のインクジェット記録用蛍光水性インク。
【請求項６】
前記蛍光染料が、Ｃ．Ｉ．アシッドレッド５２、Ｃ．Ｉ．ソルベントレッド４９及びＣ．Ｉ．ソルベントイエロー９４からなる群から選ばれる少なくとも一種であることを特徴とする請求項１〜５のいずれかに記載のインクジェット記録用蛍光水性インク。
【請求項７】
前記蛍光染料の含有量が、インクジェット記録用蛍光水性インク全量に対して、０．１〜３．０重量％であることを特徴とする請求項１〜６のいずれかに記載のインクジェット記録用蛍光水性インク。
【請求項８】
前記ポリオールが、１，３−プロパンジオール、１，４−ブタンジオール、１，５−ペンタンジオール、１，６−ヘキサンジオール、１，７−ヘプタンジオール、１，８−オクタンジオール、１，２，４−ブタントリオール及び１，２，６−ヘキサントリオールからなる群から選ばれる少なくとも一種であることを特徴とする請求項１〜７のいずれかに記載のインクジェット記録用蛍光水性インク。
【請求項９】
前記ポリオールが、１，５−ペンタンジオール、１，６−ヘキサンジオール及び１，２，６−ヘキサントリオールからなる群から選ばれる少なくとも一種であることを特徴とする請求項１〜７のいずれかに記載のインクジェット記録用蛍光水性インク。
【請求項１０】
前記蛍光染料に対する前記ポリオールのモル比が、６以上であることを特徴とする請求項１〜９のいずれかに記載のインクジェット記録用蛍光水性インク。
【請求項１１】
前記蛍光染料に対する前記ポリオールのモル比が、２１２以上であることを特徴とする請求項１〜１０のいずれかに記載のインクジェット記録用蛍光水性インク。
【請求項１２】
さらに、水及びグリセリンを含むことを特徴とする請求項１〜１１のいずれかに記載のインクジェット記録用蛍光水性インク。
【請求項１３】
請求項１〜１２のいずれかに記載のインクジェット記録用蛍光水性インクを含むことを特徴とするインクカートリッジ。
【手続補正２】
【補正対象書類名】明細書
【補正対象項目名】全文
【補正方法】変更
【補正の内容】
【発明の詳細な説明】
【技術分野】
【０００１】
本発明は、高い蛍光強度を有するインクジェット記録用蛍光水性インクに関する。さらに、前記インクジェット記録用蛍光水性インクを含むインクカートリッジに関する。
【背景技術】
【０００２】
インクジェット記録方法は、静電吸引方法、圧電素子等を用いてインクに機械的振動又は変位を与える方法や、インクを加熱することにより気泡を発生させこのときに発生する圧力を利用する方法等のインク吐出方法によりインク小滴を形成し、インク小滴の一部又は全部を紙等の記録媒体に付着させて記録を行う。インクジェット記録方法は、現像・定着等のプロセスがなく、カラー化が容易であることから、飛躍的に普及している。近年では、インクジェットプリンタによる印刷の高精細化及び高速化が急速に進み、さらには、普通紙に印字可能なカラーインクジェットプリンタ等が主流となってきている。
【０００３】
このような状況下、インクジェット記録用インクに蛍光性を付与し、文字、数字、記号、バーコード等の情報を記録媒体に記録し、適当な波長の紫外光を照射することで蛍光インクを発光させることにより、可視情報に加え、蛍光情報を付与するといった研究が進められており、例えば、特許文献１には料金別納郵便物の証印の押印のための耐水性水性蛍光インクが開示されている。蛍光インクには、可視領域に吸収をもたない透明なインクだけではなく、可視領域に吸収をもつ有色のインクもある。可視領域に吸収をもつ有色蛍光インクは、目視でも情報の認識が可能であり、情報の内容によっては読み取り手段を選択することができるため、インクの汎用性が広がると期待される。
【０００４】
【特許文献１】特開平９−２９１２４６号公報
【発明の開示】
【発明が解決しようとする課題】
【０００５】
しかしながら、一般に蛍光インクは、インク中の蛍光染料濃度が一定量を超えると、励起された蛍光染料の相互作用により、吸収されたエネルギーが光を放射しない状態に遷移して非輻射過程を経るために、蛍光強度がかえって減少してしまう濃度消光現象が起こることが知られている。したがって、蛍光染料濃度をいくら調整しても、一定以上の蛍光強度を有する蛍光インクが得られないという問題があった。
【０００６】
本発明は、上述した問題を解決するためになされたものであり、高い蛍光強度を有するインクジェット記録用蛍光水性インクを提供することを目的とするものである。
【課題を解決するための手段】
【０００７】
本発明に従えば、蛍光染料と；ポリオールとを含有し；前記ポリオールの二つの水酸基の酸素−酸素間の距離が、前記蛍光染料の蛍光を呈する骨格長とほぼ等しいかそれより長いことを特徴とするインクジェット記録用蛍光水性インクが提供される。本発明のインクジェット記録用蛍光水性インクは、蛍光染料と特定のポリオールを組合わせて用いているため、後述する作用に従って蛍光強度を増大させることができる。
【０００８】
本発明では、本発明のインクジェット記録用蛍光水性インクを含むことを特徴とするインクカートリッジもまた提供される。インクカートリッジは、インクを収容する任意の形状の容器を備える。インクカートリッジは、インクジェットヘッドに搭載されても良く、インクジェット記録装置の本体ケース内に取り付けられてもよい。後者の場合、インクはインクカートリッジからフレキシブルチューブ等を介してインクジェットヘッドに供給される。
【発明の効果】
【０００９】
本発明によれば、高い蛍光強度を有するインクジェット記録用蛍光水性インク及びそれを含むインクカートリッジを提供できる。
【発明を実施するための最良の形態】
【００１０】
本発明のインクジェット記録用蛍光水性インクは、蛍光染料とポリオールとを含有する。上記蛍光染料としては、一定の波長の励起光を吸収して蛍光を発するものであれば特に限定されない。上記蛍光染料としては、例えば、Ｃ．Ｉ．ベーシックレッド１、２、９、１２、１３、１４及び１７；Ｃ．Ｉ．ベーシックバイオレット１、３、７、１０、１１：１及び１４；Ｃ．Ｉ．アシッドレッド５１、５２、８７、９２及び９４；Ｃ．Ｉ．ダイレクトイエロー１１、２４、２６、８７、１００、１３２及び１４７；Ｃ．Ｉ．ダイレクトオレンジ２６、２９、２９：１及び４６；Ｃ．Ｉ．ダイレクトレッド１、１３、１７、２３９、２４０、２４２及び２５４；Ｃ．Ｉ．ソルベントイエロー４４、８２、９４及び１１６；Ｃ．Ｉ．ソルベントレッド４３、４４、４５、４８、４９、６０及び７２；Ｃ．Ｉ．ソルベントブルー５；Ｃ．Ｉ．ソルベントグリーン７等をあげることができる。これらの蛍光染料は、単独で用いてもよく、２種以上を併用してもよい。
【００１１】
上記蛍光染料の含有量としては、インクジェット記録用蛍光水性インク全量に対して０．１〜３．０重量％であることが好ましい。０．１重量％未満であると、充分な蛍光強度が得られないことがあり、３．０重量％を超えると、濃度消光現象が起こり蛍光強度がかえって低下することがある。より好ましくは０．３〜１．５重量％である。
【００１２】
上記ポリオールとしては、１分子中に２以上の水酸基を有するものであれば特に限定されないが、炭素数が８を超えると水性インクへの溶解性が劣り、充分な蛍光強度向上効果を発揮できるだけの量をインクジェット記録用蛍光水性インクに含有させることが困難となることから、炭素数が８以下のものが好適である。このようなポリオールとしては、例えば、１，３−プロパンジオール、１，４−ブタンジオール、１，５−ペンタンジオール、１，６−ヘキサンジオール、１，７−ヘプタンジオール、１，８−オクタンジオール、１，２，４−ブタントリオール及び１，２，６−ヘキサントリオール等をあげることができる。これらのポリオール類は、単独で用いてもよく、２種以上を併用してもよい。
【００１３】
上記ポリオールとしては、ポリオールの二つの水酸基の酸素−酸素間の距離が上記蛍光染料の蛍光を呈する骨格長とほぼ等しいかそれより長いポリオールを用いる。ここで、「ほぼ等しい」とは、ポリオールの二つの水酸基の酸素−酸素間の距離が蛍光染料の蛍光を呈する骨格長に対して８０％〜１２０％の範囲内であることを意味する。８０％未満であると、後述する作用に従ってポリオールが蛍光染料と環状構造を形成することができなくなると考えられる。一方、ポリオールの二つの水酸基の酸素−酸素間の距離が上記蛍光染料の蛍光を呈する骨格長の２００％を超えてもポリオールが蛍光染料と環状構造を形成することができなくなると考えられる。より好ましくは、ポリオールの二つの水酸基の酸素−酸素間の距離が上記蛍光染料の蛍光を呈する骨格長の９０〜１５０％である。
【００１４】
本発明において、ポリオールの二つの水酸基の酸素−酸素間の距離とは、分子中における１つの水酸基の酸素原子の中心と他の水酸基の酸素原子の中心間との距離を意味し、例えば、富士通（株）製のＣｈｅｍ３Ｄ等のソフトウエアを用いて計算することができる。本明細書で記載したポリオールの二つの水酸基の酸素−酸素間の距離は、富士通（株）製のＣｈｅｍ３Ｄを用いてポリオールの分子構造を描き、その後、ミニマイズエナジー（エネルギーの最小化）を行ったときの距離で表す。なお、１分子中に３以上の水酸基を有する場合には、少なくとも２つの水酸基が上述の要件を満たせばよい。例えば、１，３−プロパンジオールの二つの水酸基の酸素−酸素間の距離は４．８オングストローム；１，４−ブタンジオールの二つの水酸基の酸素−酸素間の距離は６．２オングストローム；１，５−ペンタンジオールの二つの水酸基の酸素−酸素間の距離は７．５オングストローム；１，６−ヘキサンジオールの二つの水酸基の酸素−酸素間の距離は８．７オングストローム；１，７−ヘプタンジオールの二つの水酸基の酸素−酸素間の距離は９．９オングストローム；１，８−オクタンジオールの二つの水酸基の酸素−酸素間の距離は１１．２オングストローム；１，２，４−ブタントリオールの１位と４位の二つの水酸基の酸素−酸素間の距離は５．０オングストローム、２位と４位の二つの水酸基の酸素−酸素間の距離は２．９オングストローム；１，２，６−ヘキサントリオールの１位と６位の二つの水酸基の酸素−酸素間の距離は８．７オングストローム、２位と６位の二つの水酸基の酸素−酸素間の距離は６．６オングストロームとなる。
【００１５】
蛍光染料の蛍光を呈する骨格には、例えば、キサンテン、ナフタレン、アントラセン、ナフタセン等が含まれる。本明細書において、蛍光染料の蛍光を呈する骨格長とは、蛍光染料の分子において蛍光を呈する基本となる分子骨格、即ち、修飾等がされている場合には、該修飾部分を除いた部分の分子の長さを意味する。例えば、Ｃ．Ｉ．アシッドレッド５２は、下記式（１）で表される分子構造を有するが、このうち蛍光を呈する基本となる分子骨格は下記式（２）で表される部分（キサンテン）であることから、Ｃ．Ｉ．アシッドレッド５２の蛍光を呈する骨格長はキサンテン骨格の３位の炭素と６位の炭素間の距離であり、７．５オングストロームとなる。また、Ｃ．I．ソルベントレッド４９及びＣ．I．ソルベントイエロー９４等の蛍光を呈する基本となる分子骨格も下記式（２）で表されるキサンテンである。従って、本発明に基づき、キサンテン骨格を有する蛍光染料と組合わせて用いることができるポリオールは上記例示した１，５−ペンタンジオール、１，６−ヘキサンジオール及び１，２，６−ヘキサントリオールなどが好適である。
【００１６】
【化１】
2005120348.tif 000008
【００１７】
本発明者らは、蛍光染料と特定のポリオールとを併用することにより、蛍光インクの蛍光強度が極めて高くなることを見出した。この理由は、蛍光染料の蛍光を呈する分子骨格の末端原子、すなわち、キサンテン骨格の場合は、３位の炭素原子と６位の炭素原子とにポリオールの水酸基がそれぞれ作用し、蛍光染料とポリオールとで一種の環状構造を構成し、この環状構造により蛍光染料が励起されやすくなるためと考えられる。
【００１８】
上記のような蛍光染料に対するポリオールの使用量は、蛍光強度を充分高めるために、蛍光染料に対するポリオールのモル比で６以上が好ましい。蛍光強度増大の効果を得るためには、例えば、Ｃ．Ｉ．アシッドレッド５２の場合、モル比は８４以上が一層好ましく、用いる蛍光染料によっては１００以上、特に２００以上、例えば、Ｃ．Ｉ．ソルベントレッド４９の場合には２１２以上が一層好ましい。
【００１９】
なお、インクジェット記録用水性インク全量に対する上記ポリオールの含有量は、５〜４０重量％であることが好ましい。５重量％未満であると、充分な蛍光強度が得られず、記録後に蛍光強度が低下することがあり、４０重量％を超えると、インク粘度が高くなりすぎるため好ましくない。
【００２０】
本発明のインクジェット記録用蛍光水性インクは、水を含有し得る。上記水は、一般の水ではなく、イオン交換水、蒸留水等のカチオン性イオンやアニオン性イオンの含有量の少ないものが好適に用いられる。上記水の含有量としては、所望するインクの特性、用いる蛍光染料、ポリオールの種類又は組成等にもよるが、インクジェット記録用蛍光水性インク全量に対して５０〜７５重量％であることが好ましい。５０重量％未満であると、必然的に水以外の成分の割合が増加するため、紙へ印字した場合にインクがにじんだり、粘度が高くなったりするため、ノズルにインクを導入しにくくなることがある。７５重量％を超えると、揮発成分が蒸発した後のインク粘度が高くなりすぎて不吐出が発生することがある。
【００２１】
本発明のインクジェット記録用蛍光水性インクは、さらに、色調調整剤として従来公知の染料又は顔料を含有してもよい。ただし、染料や顔料の種類、添加量によっては、蛍光染料の蛍光を阻害して蛍光強度を著しく低下させる場合があることから、蛍光強度に影響のない種類及び量を選択する必要がある。
【００２２】
本発明のインクジェット記録用蛍光水性インクの基本構成は以上の通りであるが、吐出安定性、ヘッドやインクカートリッジ材料との適合性、保存安定性、画像保存性、その他の諸性能向上の目的に応じて、さらに、従来公知の各種湿潤剤、浸透剤、界面活性剤、粘度調整剤、表面張力調整剤、ｐＨ調整剤、金属防錆剤、比抵抗調整剤、皮膜形成剤、紫外線吸収剤、酸化防止剤、退色防止剤、防腐防カビ剤等を含有していてもよい。本発明のインクジェット記録用蛍光水性インクを熱エネルギーの作用によって噴射させるインクジェット方式に適用する場合には、比熱、熱膨張係数、熱伝導率等の熱的な物性値が調整されてもよい。
【実施例】
【００２３】
以下に実施例をあげて本発明をさらに詳しく説明するが、本発明はこれらの実施例のみに限定されるものではない。
＜実施例１〜７＞
蛍光染料として、Ｃ．Ｉ．アシッドレッド５２、Ｃ．Ｉ．ソルベントレッド４９又はＣ．Ｉ．ソルベントイエロー９４を用いて、表１に示したポリオールを含む組成のインク材料を攪拌した後、０．２μｍのメンブランフィルターで濾過を行い、インクを調製した。インク成分のうち，グリセリンは湿潤剤として、トリエチレングリコールモノブチルエーテル及びジプロピレングリコールプロピルエーテルはそれぞれ浸透剤として用いた。表１中、各成分の濃度は重量％で示されている。また、Ｌは蛍光染料の蛍光を呈する骨格長を示し、Ｏ／Ｏはポリオールの二つの水酸基の酸素−酸素間の距離を示す。なお、１，２，６−へキサントリオールの場合は、１位と６位の二つの水酸基の酸素−酸素間の距離が示されている。いずれの実施例でも、ポリオールの水酸基の二つの酸素−酸素間の距離が蛍光染料の蛍光を呈する骨格長とほぼ同じかそれより長かった。
＜比較例１〜４＞
蛍光染料として、Ｃ．Ｉ．アシッドレッド５２又はＣ．Ｉ．ソルベントレッド４９を用いて、表２に示したポリオールを含む組成のインク材料を攪拌した後、０．２μｍのメンブランフィルターで濾過を行い、インクを調製した。インク成分のうち、グリセリン及びポリエチレングリコール＃２００はそれぞれ湿潤剤として、トリエチレングリコールモノブチルエーテル及びジプロピレングリコールプロピルエーテルはそれぞれ浸透剤として用いた。表２中、各成分の濃度は重量％で示されている。Ｌは蛍光染料の蛍光を呈する骨格長を示し、Ｏ／Ｏはポリオールの二つの水酸基の酸素−酸素間の距離を示す。いずれの比較例でも、ポリオールの二つの水酸基の酸素−酸素間の距離が蛍光染料の蛍光を呈する骨格長の８０％よりも短かった。
＜評価＞
実施例１〜７及び比較例１〜４で調整したインクをインクジェットプリンタ（ブラザー工業（株）製、ＭＦＣ−５１００Ｊ）を用いて、普通紙上に記録した。被覆率１００％部分を記録サンプルとして、記録１時間後に記録サンプルの蛍光強度を蛍光分光光度計（日立社製、Ｆ−４５００）を用いてピーク強度を測定した。得られたピーク強度から、蛍光強度を下記の基準により判定した。なお、蛍光強度測定時の励起光源の波長は２５４ｎｍであり、蛍光測定波長は実施例１〜６及び比較例１〜２では６００ｎｍであり、実施例７及び比較例３〜４では５３０ｎｍであった。
◎：蛍光強度の測定値が４００以上
○：蛍光強度の測定値が２７０以上４００未満
△：蛍光強度の測定値が２００以上２７０未満
×：蛍光強度の測定値が２００未満
なお、測定した蛍光強度の測定値及びその評価を表１及び表２に示す。
【００２４】
【表１】
2005120348.tif 000009
【００２５】
【表２】
2005120348.tif 000010
【００２６】
＜実施例８〜１１＞
実施例１で調製したインクにおいて、インク組成、特にＣ．Ｉ．アシッドレッド５２に対する１，５−ペンタンジオールの使用量を表３に示すような種々の値に変更して、インクを調製した。調製した各インクの蛍光強度を実施例１と同様にして測定し、評価した。その結果を表３に示す。
【００２７】
【表３】
2005120348.tif 000011
【００２８】
実施例１〜３及び実施例８〜１１は、蛍光染料としてＣ．Ｉ．アシッドレッド５２を使用している点で共通しており、Ｃ．Ｉ．アシッドレッド５２に対するポリオール（キサンテン骨格とほぼ同じかそれより長い酸素−酸素間距離を有する）のモル比と、蛍光強度の測定値との関係を図１にプロットした。モル比６〜８４まではＣ．Ｉ．アシッドレッド５２に対するポリオールのモル比が増すに従って蛍光強度が高くなるのがわかる。グラフの形状及び比較例1及び２のインクの蛍光強度の測定値（それぞれ１９０及び２３０）を考慮すると、モル比が少なくとも６で蛍光強度増大の効果が現れていることが理解され、有意な最低モル比は６未満であると考えられる。したがって、モル比が６以上であれば蛍光強度は確実に増大すると言える。また、実施例４〜６及び比較例４は、蛍光染料としてＣ．Ｉ．ソルベントレッド４９を使用している点で共通しており、Ｃ．Ｉ．ソルベントレッド４９に対するポリオールのモル比と、蛍光強度の測定値との関係を図１にプロットした。Ｃ．Ｉ．ソルベントレッド４９に対するポリオールのモル比が増すに従って蛍光強度が高くなるのがわかる。モル比が少なくとも１１２で蛍光強度増大の効果が確実に現れていることがわかる。以上より、Ｃ．Ｉ．アシッドレッド５２ではモル比が８４以上のときに、Ｃ．Ｉ．ソルベントレッド４９ではモル比が２１２以上のときに最良の評価が得られる。
【図面の簡単な説明】
【００２９】
【図１】実施例及び比較例で用いた蛍光染料に対するポリオールのモル比と蛍光強度の関係を示すグラフである。